(57)【要約】  膨張ガスに対して気密性のエラストマー層を備えたインフレータブル物品であって、前記エラストマー層が、非熱可塑性エラストマーとしての、単独でまたは１種以上の他の非熱可塑性エラストマー(好ましくはジエンエラストマー)とのブレンドとして使用するブチルゴム、架橋系、0〜120phrの範囲内の含有量の任意構成成分としての補強用充填剤、およびポリイソブチレンブロックを含む熱可塑性エラストマーを少なくとも含む少なくとも１種のゴム組成物を含み、上記熱可塑性エラストマーの含有量が、3〜80phr (非熱可塑性エラストマーの100質量部当りの質量部)の範囲内にあることを特徴とする上記インフレータブル物品。
2013531725.tif 000002
【特許請求の範囲】
【請求項１】
膨張ガスに対して気密性のエラストマー層を備えたインフレータブル物品であって、前記エラストマー層が、非熱可塑性エラストマーとしての、単独でまたは１種以上の他の非熱可塑性エラストマーとのブレンドとして使用するブチルゴム、架橋系、0〜120phrの範囲内の含有量の任意構成成分としての補強用充填剤、およびポリイソブチレンブロックを含む熱可塑性エラストマーを少なくとも含む少なくとも１種のゴム組成物を含み、前記熱可塑性エラストマーの含有量が、3〜80phr (非熱可塑性エラストマーの100質量部当りの質量部)の範囲内にあることを特徴とする前記インフレータブル物品。
【請求項２】
ポリイソブチレンブロックを含む熱可塑性エラストマーの含有量が、5〜50phrの範囲内である、請求項１記載のインフレータブル物品。
【請求項３】
前記ゴム組成物が、添加補強用充填剤と添加熱可塑性エラストマーの合計容量に対して、容量パーセントとして10％以上の含有量のポリイソブチレンブロックを含む熱可塑性エラストマーを含む、請求項１または２のいずれか１項記載のインフレータブル物品。
【請求項４】
ポリイソブチレンブロックを含む熱可塑性エラストマーの含有量が、添加補強用充填剤と添加熱可塑性エラストマーの合計容量に対して、容量パーセントとして20％以上である、請求項３記載のインフレータブル物品。
【請求項５】
ポリイソブチレンブロックを含む前記熱可塑性エラストマーが、前記ポリイソブチレンブロックの末端のうちの少なくとも１つの末端において、60℃以上のガラス転移温度を有する熱可塑性ブロックを含む、請求項１〜４のいずれか１項記載のインフレータブル物品。
【請求項６】
ポリイソブチレンブロックを含む前記熱可塑性エラストマーの熱可塑性ブロックが、スチレン、メチルスチレン、パラ‐(tert‐ブチル)スチレン、クロロスチレン、ブロモスチレン、フルオロスチレン、パラ‐ヒドロキシスチレンおよびこれらのモノマーの混合物からなる群から選ばれる少なくとも１種の重合モノマーからなる、請求項５記載のインフレータブル物品。
【請求項７】
ポリイソブチレンブロックを含む前記熱可塑性エラストマーが、スチレン/イソブチレンジブロックコポリマー (“SIB”)、スチレン/イソブチレン/スチレントリブロックコポリマー (“SIBS”)およびこれらのコポリマーの混合物からなる群から選ばれる、請求項６記載のインフレータブル物品。
【請求項８】
ポリイソブチレンブロックを含む前記熱可塑性エラストマーが、スチレン/イソブチレン/スチレントリブロックコポリマー(“SIBS”)である、請求項７記載のインフレータブル物品。
【請求項９】
ポリイソブチレンブロックを含む前記熱可塑性エラストマーの熱可塑性ブロックが、エチレン；プロピレン；エチレンオキシド；塩化ビニル；アセナフチレン；インデン；2‐メチルインデン；3‐メチルインデン；4‐メチルインデン；ジメチルインデン；2‐フェニルインデン；3‐フェニルインデン；4‐フェニルインデン；イソプレン；アクリル酸、クロトン酸、ソルビン酸およびメタクリル酸のエステル；アクリルアミドの誘導体；メタクリルアミドの誘導体；アクリロニトリルの誘導体；メタクリロニトリルの誘導体；メチルメタクリレート；セルロース誘導体およびこれらの化合物の混合物からなる群から選ばれる少なくとも１種の重合モノマーからなる、請求項５記載のインフレータブル物品。
【請求項１０】
前記ブチルゴムが、イソブチレンとイソプレンとのコポリマーである、請求項１〜９のいずれか１項記載のインフレータブル物品。
【請求項１１】
前記ブチルゴムが、ブロモイソブチレン/イソプレンコポリマーである、請求項１〜９のいずれか１項記載のインフレータブル物品。
【請求項１２】
前記ブチルゴムが、クロロイソブチレン/イソプレンコポリマーである、請求項１〜９のいずれか１項記載のインフレータブル物品。
【請求項１３】
前記ゴム組成物が、さらに、増量オイルを2phrと50phrの間の含有量で含む、請求項１〜１２のいずれか１項記載のインフレータブル物品。
【請求項１４】
前記補強用充填剤が、カーボンブラックである、請求項１〜１３のいずれか１項記載のインフレータブル物品。
【請求項１５】
前記物品が、ゴム製である、請求項１〜１４のいずれか１項記載のインフレータブル物品。
【請求項１６】
ゴム製の前記物品が、タイヤである、請求項１５記載のインフレータブル物品。
【請求項１７】
前記インフレータブル物品が、内部チューブである、請求項１５記載のインフレータブル物品。
【請求項１８】
前記内部チューブが、タイヤ内部チューブである、請求項１７記載のインフレータブル物品。
【請求項１９】
膨張ガスに対して気密性の前記エラストマー層の前記ゴム組成物を、前記ブチルゴムをポリイソブチレンブロックを含む前記熱可塑性エラストマーおよび任意構成成分としての前記補強用充填剤と60℃〜180℃の範囲にある温度において3〜20分間混合する少なくとも１つの段階を含む方法に従って製造することを特徴とする、請求項１〜１８のいずれか１項記載のインフレータブル物品の製造方法。
【発明の詳細な説明】
【技術分野】
【０００１】
本発明は、膨張性品目または“インフレータブル”物品、即ち、定義によれば、空気または等価の膨張ガスによって膨張させているときにその使用可能な形状を取る物品に関する。
本発明は、さらに詳細には、これらのインフレータブル物品が気密性であることを、特に、タイヤが気密性であることを確かにする気密層に関する。
【背景技術】
【０００２】
“チューブレス”タイプ(即ち、内部チューブを含まないタイプ)の通常のタイヤにおいては、その半径方向内面は、空気に対する気密層(または、より一般的には、あらゆる膨張ガスに対して気密性である層)を含み、この気密層は、タイヤを膨張させ、加圧下に保つことを可能にする。その気密特性は、比較的低い圧力損失レベルを担保することを可能にし、膨張したタイヤを、通常の操作状況においては、十分な時間、通常数週間または数ヶ月間保つことを可能にしている。この層のもう１つの役割は、カーカス補強材およびより一般的にはタイヤの残余をタイヤの内部空間から発する空気の拡散による酸化のリスクから保護することである。
【０００３】
気密内部層のこの役割は、現在のところ、ブチルゴム(イソブチレンとイソプレンとのコポリマー)をベースとする組成物によって満たされており、その優れた気密特性については極めて長い間認識されている。
しかしながら、ブチルゴムまたはエラストマーをベースとする組成物の１つの周知の欠点は、これらの組成物が、補強用充填剤の必須の存在のために高いヒステリシス損失を示すことであり、この欠点は、タイヤの転がり抵抗性にとって有害である。
これらの気密性内部ライナーのヒステリシスを、従って、最終的には、自動車の燃費を低下させることは、最近の技術が直面する一般的な目的である。
【０００４】
本出願法人の文献WO 2008/145277号は、膨張ガスに対して気密性の層を備えたインフレータブル物品を開示しており、その気密層は、ポリスチレンブロックとポリイソブチレンブロックを含む少なくとも１種の熱可塑性エラストマーコポリマーと、ポリブテンオイルとを含むエラストマー組成物を含む。そうではあるものの、この解決法は、現在工業的に使用されている内部ライナーとは極めて異なっており、工業的生産手段の再検討を必要とする。
【０００５】
従って、工業的に使用されている内部ライナーと比較して、満足し得る気密性を示すと共に転がり抵抗性を低下させる、膨張ガスに対して気密性の層用の組成物を得ること可能にし、このことを、気密層を工業的に製造するのに現在使用されている装置において大きな変更を必要としないで達成する解決法を製造業者に提供することが依然として残っている。
【発明の概要】
【０００６】
本発明の第１の主題は、膨張ガスに対して気密性であるエラストマー層を備えたインフレータブル物品であり、この物品の上記エラストマー層は、少なくとも、非熱可塑性エラストマーとしての、単独でまたは１種以上の他の非熱可塑性エラストマー(好ましくはジエンエラストマー)とのブレンドとして使用するブチルゴム、架橋系、0〜120phrの範囲内の含有量の任意構成成分としての補強用充填剤、およびポリイソブチレンブロックを含む熱可塑性エラストマーを含む少なくとも１種のゴム組成物を含み、上記熱可塑性エラストマーの含有量が、非熱可塑性エラストマー100質量部当り3〜80質量部(phr)の範囲内であることを特徴とする。
【０００７】
このことが、驚くべきことに、この気密エラストマー層が、良好な気密特性と、配合ブチルタイプの(即ち、カーボンブラックを充填した)通常の内部ライナー組成物と比較して著しく低下したヒステリシスとを有する理由である。
好ましくは、本発明は、上記熱可塑性エラストマーが5〜50phrの範囲にある割合を示す上記で定義したようなインフレータブル物品に関する。
【０００８】
好ましくは、本発明は、上記ゴム組成物が、添加補強用充填剤と添加ポリイソブチレンを含む熱可塑性エラストマーとの合計容量に対して、容量パーセントとして10％以上の含有量のポリイソブチレンブロックを含む熱可塑性エラストマーを含む、上記で定義したようなインフレータブル物品に関する；さらに好ましくは、この含有量は、この含有量は、20％以上、さらにより好ましくは25％以上、さらにより好ましくは30％以上、極めて好ましくは40％以上、特に50％以上である。
【０００９】
好ましくは、本発明は、ポリイソブチレンブロックを含む上記熱可塑性エラストマーが、上記ポリイソブチレンブロックの末端のうちの少なくとも１つの末端において、60℃以上のガラス転移温度を有する熱可塑性ブロックを含む、上記で定義したようなインフレータブル物品に関する；さらに好ましくは、ポリイソブチレンブロックを含む上記熱可塑性エラストマーの熱可塑性ブロックは、スチレン、メチルスチレン、パラ‐(tert‐ブチル)スチレン、クロロスチレン、ブロモスチレン、フルオロスチレンおよびパラ‐ヒドロキシスチレンから形成された群から選ばれる少なくとも１種の重合モノマーからなる；さらにより好ましくは、ポリイソブチレンブロックを含む上記熱可塑性エラストマーは、スチレン/イソブチレンジブロックコポリマー(“SIB”)およびスチレン/イソブチレン/スチレントリブロックコポリマー(“SIBS”)から形成される群から選ばれ、極めて好ましくは、ポリイソブチレンブロックを含む上記熱可塑性エラストマーは、スチレン/イソブチレン/スチレン(“SIBS”)である。
【００１０】
選択的に、また、好ましくは、本発明は、ポリイソブチレンを含む上記熱可塑性エラストマーの熱可塑性ブロックが、エチレン；プロピレン；エチレンオキシド；塩化ビニル；アセナフチレン；インデン；2‐メチルインデン；3‐メチルインデン；4‐メチルインデン；ジメチルインデン；2‐フェニルインデン；3‐フェニルインデン；4‐フェニルインデン；イソプレン；アクリル酸、クロトン酸、ソルビン酸およびメタクリル酸のエステル；アクリルアミドの誘導体；メタクリルアミドの誘導体；アクリロニトリルの誘導体；メタクリロニトリルの誘導体；メチルメタクリレートおよびセルロース誘導体から形成された群から選ばれる少なくとも１種の重合モノマーからなる、上記で定義したようなインフレータブル物品に関する。
【００１１】
好ましくは、本発明は、上記ブチルゴムがイソブチレンとイソプレンとのコポリマーである、上記で定義したようなインフレータブル物品に関する。
この場合も好ましくは、本発明は、上記ブチルゴムがブロモイソブチレン/イソプレンコポリマーである、上記で定義したようなインフレータブル物品に関する。
この場合も好ましくは、本発明は、上記ブチルゴムがクロロイソブチレン/イソプレンコポリマーである、上記で定義したようなインフレータブル物品に関する。
【００１２】
好ましくは、本発明は、上記気密エラストマー層が、さらに、増量オイルを2phrと50phrの間の含有量で含む、上記で定義したようなインフレータブル物品に関する。
この場合も好ましくは、本発明は、上記補強用充填剤がカーボンブラックである、上述したようなインフレータブル物品に関する；この場合も好ましくは、上記補強用充填剤は、シリカのような無機充填剤である；この場合も好ましくは、上記補強用充填剤は、カーボンブラックとシリカのような無機充填剤とのブレンドである。
【００１３】
好ましくは、本発明は、上記インフレータブル物品がゴム製である、さらに好ましくは、ゴム製の上記インフレータブル物品がタイヤである、上記で定義したようなインフレータブル物品に関する。
この場合も好ましくは、本発明は、上記インフレータブル物品が内部チューブ、より好ましくはタイヤ内部チューブである、上記で定義したようなインフレータブル物品に関する。
【００１４】
従って、本発明は、膨張ガスに対して気密性の上記エラストマー層の上記ゴム組成物を、上記ブチルゴムをポリイソブチレンブロックを含む上記熱可塑性エラストマーおよび任意構成成分としての上記補強用充填剤と60℃〜180℃(好ましくは80〜130℃)の範囲にある温度において3〜20分間(好ましくは5〜15分間)混合する少なくとも１つの段階を含む方法に従って製造することを特徴とする、上記で定義したようなインフレータブル物品の製造方法にも関する。
【００１５】
本発明は、特に、タイヤまたは内部チューブ、特に、タイヤ用の内部チューブのようなゴム製のインフレータブル物品に関する。
本発明は、さらに詳細には、以下のタイプの自動車に装着することを意図するタイヤに関する：乗用車；SUV (スポーツ用多目的車)；二輪車(特にオートバイ)；航空機；バン類、“重量物運搬”車両(即ち、地下鉄、バス、重量道路輸送車両(トラック、トラクター、トレーラー)、または農業用車両もしくは土木工事装置のような道路外車両)、または他の輸送または操作用車両から選ばれる産業用車両。
【００１６】
本発明およびその利点は、以下の説明および実施例に照らして、さらにまた、本発明に従うタイヤを半径断面において略図的に示しているこれらの実施例に関連する一葉の図面から容易に理解し得るであろう。
【図面の簡単な説明】
【００１７】
【図１】本発明に従うタイヤを、半径断面において略図的に示す。
【発明を実施するための形態】
【００１８】
I. 本発明の詳細な説明
本説明においては、他で明確に断らない限り、示すパーセント(%)は、全て質量％である。
さらにまた、用語“phr”は、本特許出願の意義の範囲内において、非熱可塑性エラストマーの100質量部当りの質量部を意味する。
さらにまた、“aとbの間”なる表現によって示される値の範囲は、いずれも、aよりも大きくからbよりも小さいまでに及ぶ値の範囲を示し(即ち、限界値aとbを除く)、一方、“a〜b”なる表現によって示される値の範囲は、いずれも、aからbまでに及ぶ値の範囲を意味する(即ち、厳格な限定値aおよびbを含む)。
【００１９】
I‐1. 気体に対し気密性のエラストマー組成物
本発明に従うインフレータブル物品は、膨張ガスに対して気密性のエラストマー層を備えているという本質的な特徴を有する；このインフレータブル物品の上記エラストマー層は、非熱可塑性エラストマーとしての、単独でまたは1種以上の他の非熱可塑性エラストマー(好ましくはジエンエラストマー)とのブレンドとして使用するブチルゴム、架橋系、0〜120phrの範囲内の含有量の任意構成成分としての補強用充填剤およびポリイソブチレンブロックを含む熱可塑性エラストマーを少なくとも含む少なくとも１種のゴム組成物を含む；上記熱可塑性エラストマーの含有量は、非熱可塑性エラストマーの100質量部当り3〜80質量部(phr)の範囲内である。
【００２０】
I‐1‐A. 非熱可塑性エラストマーまたはゴム
通常、用語“エラストマー”および“ゴム”は、互換的であって、本明細書においては区別することなく使用する。
本発明に従う気密エラストマー層のゴム組成物は、特にチューブレスタイヤ気密内部ライナーとして使用し得、少なくとも１種(即ち、１種以上)のブチルゴムを非熱可塑性エラストマーとして含む；このブチルゴムは、単独でまたは少なくとも１種(即ち、１種以上)の他の非熱可塑性ゴムまたはエラストマー、特に、ブチルゴムまたはエラストマー以外のジエンゴムまたはエラストマーとのブレンドとして使用することが可能である。
【００２１】
用語“ブチルゴム”とは、ポリ(イソブチレン)のホモポリマーまたはポリ(イソブチレン)とイソプレンとのコポリマー (この場合、このブチルゴムは、ジエンエラストマーのうちに包含される)並びにこれらのポリ(イソブチレン)ホモポリマーおよびポリ(イソブチレン)とイソプレンとのコポリマーのハロゲン化誘導体、特に、一般的には臭素化、塩素化誘導体を意味するものと理解されたい。
【００２２】
本発明の実施において特に適するブチルゴムの例としては、イソブチレンゴム、イソブチレンとイソプレンのコポリマー(IIR)、ブロモイソブチレン/イソプレンコポリマー(BIIR)のようなブロモブチルゴム、クロロイソブチレン/イソプレンコポリマー (CIIR)のようなクロロブチルゴム、およびこれらの混合物が挙げられる。
【００２３】
また、上記の定義を拡大解釈すれば、用語“ブチルゴム”は、臭素化イソブチレン/メチルスチレンコポリマー(BIMS)のようなイソブチレンとスチレン誘導体とのランダムコポリマーも包含し、これらのコポリマーのうちでは、特に、Exxon社によって販売されている“Exxpro”エラストマーが包含される。
上記のブチルゴムは、全て、知られている通り、ジエンおよび非熱可塑性エラストマーである。
【００２４】
用語“ジエン”エラストマーまたはゴムは、知られている通り、ジエンモノマー(共役型であってもまたはなくてもよい二個の炭素‐炭素二重結合を担持するモノマー)に少なくとも一部由来する１種以上のエラストマー(即ち、ホモポリマーまたはコポリマー)を意味するものと理解すべきである。
これらのジエンエラストマーは、２つのカテゴリー、即ち、“本質的に不飽和”または“本質的に飽和”に分類し得る。
【００２５】
用語“本質的に不飽和”は、一般に、15％(モル％)よりも多いジエン起原(共役ジエン)単位含有量を有する、共役ジエンモノマーに少なくとも一部由来するジエンエラストマーを意味するものと理解されたい。“本質的に不飽和”のジエンエラストマーのカテゴリーにおいては、用語“高不飽和”ジエンエラストマーは、特に、50％よりも多いジエン起源(共役ジエン)の単位含有量を有するジエンエラストマーを意味するものと理解されたい。
従って、ある種のブチルゴムまたはEPDMタイプのジエンとα‐オレフィンとのコポリマーのようなジエンエラストマーは、“本質的に飽和”のジエンエラストマーとして説明し得る(常に15％未満の、低いまたは極めて低いジエン起原単位含有量)。
【００２６】
これらの定義を考慮すると、上記のカテゴリーにかかわらず、本発明に従う組成物において使用することのできるジエンエラストマーなる用語は、さらに詳細には、下記を意味するものと理解されたい：
(a) 4〜12個の炭素原子を有する共役ジエンモノマーを重合させることによって得られる任意のホモポリマー；
(b) 共役型である１種以上のジエンをもう１種のジエンまたは8〜20個の炭素原子を有する１種以上のビニル芳香族化合物と共重合させることによって得られる任意のコポリマー；
(c) エチレンおよび3〜6個の炭素原子を有するα‐オレフィンを、6〜12個の炭素原子を有する非共役ジエンモノマーと共重合させることによって得られる３成分コポリマー、例えば、上記タイプの非共役ジエンモノマー、特に、例えば、1,4‐ヘキサジエン、エチリデンノルボルネンまたはジシクロペンタジエンと一緒のエチレン、プロピレンから得られるエラストマーのような；および、
(d) イソブテンとイソプレンのコポリマー(ジエンブチルゴム)、さらにまた、このタイプのコポリマーのハロゲン化形、特に、塩素化または臭素化形。
【００２７】
本発明は、任意のタイプのジエンエラストマーに当てはまるけれども、タイヤ分野における熟練者であれば、タイヤ内部ライナーとして使用するには、本発明は、好ましくは、特に上記のタイプ(d)の本質的に飽和のエラストマーと一緒に使用するものであることを理解されたい。
【００２８】
以下は、共役ジエンとして特に適している：1,3‐ブタジエン；2‐メチル‐1,3‐ブタジエン；例えば、2,3‐ジメチル‐1,3-ブタジエン、2,3‐ジエチル‐1,3‐ブタジエン、2‐メチル‐3‐エチル‐1,3‐ブタジエンまたは2‐メチル‐3‐イソプロピル‐1,3‐ブタジエンのような2,3‐ジ(C1〜C5アルキル)‐1,3‐ブタジエン；アリール‐1,3‐ブタジエン、1,3‐ペンタジエンまたは2,4‐ヘキサジエン。以下は、例えば、ビニル芳香族化合物として適している：スチレン；オルソ‐、メタ‐およびパラ‐メチルスチレン；“ビニル‐トルエン”市販混合物；パラ‐(tert‐ブチル)スチレン；メトキシスチレン；クロロスチレン；ビニルメシチレン；ジビニルベンゼンまたはビニルナフタレン。
【００２９】
上記のコポリマーは、99質量％と20質量％の間のジエン単位と1質量％と80質量％の間のビニル芳香族単位を含有し得る。上記エラストマーは、使用する重合条件、特に、変性剤および/またはランダム化剤の存在または不存在並びに使用する変性剤および/またはランダム化剤の量に依存する任意のミクロ構造を有し得る。上記エラストマーは、例えば、分散液中または溶液中で調製し得る；これらのエラストマーは、カップリング剤および/または星型枝分れ化剤或いは官能化剤によってカップリングおよび/または星型枝分れ化或いは官能化し得る。カーボンブラックにカップリングさせるには、例えば、C‐Sn結合を含む官能基、または、例えば、ベンゾフェノンのようなアミノ化官能基を挙げることができる；シリカのような補強用無機充填剤にカップリングさせるには、例えば、シラノールまたはシラノール末端を有するポリシロキサン官能基(例えば、FR 2 740 778号またはUS 6 013 718号に記載されているような)、アルコキシシラン基(例えば、FR 2 765 882号またはUS 5 977 238号に記載されているような)、カルボキシル基(例えば、WO 01/92402号またはUS 6 815 473号、WO 2004/096865号またはUS 2006/0089445号に記載されているような)、或いはポリエーテル基(例えば、EP 1 127 909号またはUS 6 503 973号に記載されているような)を挙げることができる。また、そのような官能化エラストマーの他の例としては、エポキシ化タイプのエラストマー(SBR、BR、NRまたはIRのような)も挙げることができる。
【００３０】
以下が適している：ポリブタジエン、特に、4%と80%の間の1,2‐単位含有量(モル％)を有するポリブジエンまたは80%よりも多いシス‐1,4‐単位含有量(モル％)を有するポリブタジエン；ポリイソプレン；ブタジエン/スチレンコポリマー、特に、0℃と−70℃の間、特に−10℃と−60℃の間のガラス転移温度Tg (ASTM D3418に従い測定)、5質量％と60質量％の間、特に20質量％と50質量％の間のスチレン含有量、4％と75％の間のブタジエン成分1,2‐結合含有量(モル％)および10％と80％の間のトランス‐1,4‐結合含有量(モル％)を有するコポリマー；ブタジエン/イソプレンコポリマー、特に、5質量％と90質量％の間のイソプレン含有量および−40℃〜−80℃のTgを有するコポリマー；または、イソプレン/スチレンコポリマー、特に、5質量％と50質量％の間のスチレン含有量および−25℃と−50℃の間のTgを有するコポリマー。ブタジエン/スチレン/イソプレンコポリマーの場合は、5質量％と50質量％の間、特に10質量％と40質量％の間のスチレン含有量、15質量％と60質量％の間、特に20質量％と50質量％の間のイソプレン含有量、5質量％と50質量％の間、特に20質量％と40質量％の間のブタジエン含有量、4%と85%の間のブタジエン成分1,2‐単位含有量(モル％)、6%と80%の間のブタジエン成分トランス‐1,4‐単位含有量(モル％)、5％と70%の間のイソプレン成分1,2‐＋3,4‐単位含有量(モル％)および10%と50%の間のイソプレン成分トランス‐1,4‐単位含有量(モル％)を有するコポリマー、さらに一般的には、−20℃と−70℃の間のTgを有する任意のブタジエン/スチレン/イソプレンコポリマーが、特に適している。
【００３１】
最後に、用語“イソプレンエラストマー”は、知られている通り、イソプレンホモポリマーまたはコポリマー、換言すれば、天然ゴム(NR)、合成ポリイソプレン(IR)、各種イソプレンコポリマー類およびこれらのエラストマーの混合物からなる群から選ばれるジエンエラストマーを意味するものと理解されたい。イソプレンコポリマーのうちでは、特に、イソブテン/イソプレンコポリマー(IIR)、イソプレン/スチレンコポリマー(SIR)、イソプレン/ブタジエンコポリマー(BIR)またはイソプレン/ブタジエン/スチレンコポリマー(SBIR)を挙げることができる。このイソプレンエラストマーは、好ましくは、天然ゴムまたは合成シス‐1,4‐ポリイソプレンである；これらの合成ポリイソプレンのうちでは、好ましくは、90%よりも多い、さらに好ましくは98%よりも多いシス‐1,4結合含有量(モル%)を有するポリイソプレンを使用する。
【００３２】
本発明の好ましい実施態様によれば、本発明に従う組成物の主要エラストマーは、ブチルゴムである(特に、タイヤ内部ライナーとしての用途において)；ブチルゴムは、好ましくは、イソブテンとイソプレンとのコポリマーおよびそのハロゲン化誘導体からなる本質的に飽和のジエンエラストマーからなる群から選ばれ、この本質的に飽和のエラストマーは、ポリブタジエン(“BR”と略記する)、合成ポリイソプレン(IR)、天然ゴム(NR)、ブタジエンコポリマー、イソプレンコポリマー、ブタジエン/スチレンコポリマー (SBR)、イソプレン/ブタジエンコポリマー (BIR)、イソプレン/スチレンコポリマー (SIR)およびイソプレン/ブタジエン/スチレンコポリマー (SBIR)、並びにこれらのエラストマーの混合物からなる高不飽和ジエンエラストマーの群から選ばれるエラストマーとのブレンドとして使用することが可能である。
【００３３】
I‐1‐B. 補強用充填剤
補強用充填剤を使用する場合、タイヤの製造において使用することのできるゴム組成物を補強するその能力について知られている任意のタイプの補強用充填剤、例えば、カーボンブラックのような有機充填剤、シリカのような補強用無機充填剤、またはこれら２つのタイプの充填剤のブレンド、特に、カーボンブラックとシリカとのブレンドを使用することができる。
【００３４】
タイヤにおいて通常使用する全てのカーボンブラック(“タイヤ級”ブラック類)が、カーボンブラックとして適している。例えば、さらに詳細には、例えばN115、N134、N234、N326、N330、N339、N347またはN375ブラック類のような、100、200または300シリーズの補強用カーボンブラック類(ASTM級)、或いは、目標とする用途次第では、より高級シリーズのブラック類(例えば、N660、N683またはN722)が、実際にはN990さえも挙げられる。
【００３５】
カーボンブラックをイソプレンエラストマーと一緒に使用する場合、カーボンブラックは、例えば、マスターバッチの形で、イソプレンエラストマー中に既に混入させていてもよい(例えば、出願 WO 97/36724号またはWO 99/16600号を参照されたい)。
【００３６】
カーボンブラック以外の有機充填剤の例としては、出願 WO‐A‐2006/069792号およびWO‐A‐2006/069793号に記載されているような官能化ポリビニル有機充填剤を挙げることができる。
【００３７】
用語“補強用無機充填剤”とは、本特許出願においては、定義によれば、カーボンブラックに対比して“白色充填剤”、“透明充填剤”として或いは“非黒色充填剤”としてさえも知られており、それ自体単独で、中間カップリング剤以外の手段によることなく、タイヤの製造を意図するゴム組成物を補強し得る、換言すれば、通常のタイヤ級カーボンブラックとその補強機能において置換わり得る任意の無機または鉱質充填剤(その色合およびその起原(天然または合成)にかかわらない)を意味するものと理解すべきである；そのような充填剤は、一般に、知られている通り、その表面でのヒドロキシル(‐OH)基の存在に特徴を有する。
【００３８】
補強用無機充填剤を供給する物理的状態は、粉末、マイクロビーズ、顆粒、ビーズまたは任意の他の適切な濃密化形のいずれの形状であれ重要ではない。勿論、補強用無機充填剤なる用語は、種々の補強用無機充填剤、特に、下記で説明するような高分散性シリカ質および/またはアルミナ質充填剤の混合物も意味することも理解されたい。
【００３９】
シリカ質タイプの鉱質充填剤、特にシリカ(SiO2)、またはアルミナ質タイプの鉱質充填剤、特にアルミナ(Al2O3)は、補強用無機充填剤として特に適している。使用するシリカは、当業者にとって既知の任意の補強用シリカ、特に、共に450m2/g未満、好ましくは30〜400m2/gであるBET表面積とCTAB比表面積を有する任意の沈降またはヒュームドシリカであり得る。高分散性沈降シリカ(“HDS”)としては、例えば、Degussa社からの“Ultrasil”7000および“Ultrasil”7005シリカ類；Rhodia 社からの“Zeosil”1165MP、1135MPおよび1115MPシリカ類；PPG社からの“Hi‐Sil”EZ150Gシリカ；Huber社からの“Zeopol”8715、8745または8755シリカ類；または、出願 WO 03/16837号に記載されているような高比表面積を有するシリカ類が挙げられる。
【００４０】
無機補強用充填剤をジエンエラストマーにカップリングさせるためには、知られている通り、無機充填剤(その粒子表面)とジエンエラストマー間に化学的および/または物理的性質の十分な結合を付与することを意図する少なくとも二官能性のカップリング剤(または結合剤)、特に、二官能性のオルガノシラン類またはポリオルガノシロキサン類を使用する。
特に、例えば、出願WO 03/002648号(またはUS 2005/016651号)およびWO 03/002649号(またはUS 2005/016650号)に記載されているような、その特定構造に応じて“対称性”または“非対称性”であると称するシランポリスルフィド類を使用する。
【００４１】
下記の一般式(III)に相応する“対称性”シランポリスルフィドが、以下の定義に限定されることなしに特に適している：
(III)      Z‐A‐Sx‐A‐Z
[式中、xは、2〜8(好ましくは2〜5)の整数であり；
Aは、二価の炭化水素基(好ましくはC1〜C18アルキレン基またはC6〜C12アリーレン基、特にC1〜C10、特にC1〜C4アルキレン、特にプロピレン)；
Zは、下記の式の１つに相応する：
【化１】
2013531725.tif 000003
(式中、R1基は、置換されていないかまたは置換されており、互いに同一または異なるものであって、C1〜C18アルキル、C5〜C18シクロアルキルまたはC6〜C18アリール基(好ましくはC1〜C6アルキル、シクロヘキシルまたはフェニル基、特にC1〜C4アルキル基、特にメチルおよび/またはエチル)を示し；
R2基は、置換されていないかまたは置換されており、互いに同一または異なるものであって、C1〜C18アルコキシルまたはC5〜C18シクロアルコキルシル基(好ましくはC1〜C8アルコキシルおよびC5〜C8シクロアルコキシル基から選ばれる基、さらにより好ましくはC1〜C4アルコキシル基、特にメトキシルおよびエトキシル基から選ばれる基)を示す]。
【００４２】
上記式(III)に相応するアルコキシシランポリスルフィド類の混合物、特に、通常の商業的に入手可能な混合物の場合、“x”指数の平均値は、好ましくは2と5の間の、より好ましくは4に近い分数である。しかしながら、本発明は、例えば、アルコキシシランジスルフィド(x = 2)によっても有利に実施し得る。
【００４３】
さらに詳細には、シランポリスルフィドの例としては、例えば、ビス(3‐トリメトキシシリルプロピル)またはビス(3‐トリエトキシシリルプロピル)ポリスルフィドのようなビス((C1〜C4)アルコキシル(C1〜C4)アルキルシリル(C1〜C4)アルキル)のポリスルフィド(特にジスルフィド、トリスルフィドまたはテトラスルフィド類)が挙げられる。これらの化合物のうちでは、特に、式[(C2H5O)3Si(CH2)3S2]2を有するTESPTと略記するビス(3‐トリエトキシシリルプロピル)テトラスルフィド、または式[(C2H5O)3Si(CH2)3S]2を有するTESPDと略記するビス(トリエトキシシリルプロピル)ジスルフィドを使用する。また、好ましい例としては、特許出願WO 02/083782号(またはUS 2004/132880号)に記載されているような、ビス(モノ(C1〜C4)アルコキシルジ(C1〜C4)アルキルシリルプロピル)ポリスルフィド(特にジスルフィド、トリスルフィドまたはテトラスルフィド)、より具体的には、ビス(モノエトキシジメチルシリルプロピル)テトラスルフィドが挙げられる。
【００４４】
上記アルコキシシランポリスルフィド以外のカップリング剤としては、特に、特許出願WO 02/30939号(またはUS 6 774 255号)およびWO 02/31041号(またはUS 2004/051210号)に記載されているような、二官能性POS (ポリオルガノシロキサン)類またはヒドロキシシランポリスルフィド類(上記式IIIにおいて、R2 = OH)、或いは、例えば、特許出願WO 2006/125532号、WO 2006/125533号およびWO 2006/125534号に記載されているような、アゾジカルボニル官能基を担持するシランまたはPOS類が挙げられる。
【００４５】
最後に、当業者であれば、もう１つの性質、特に、有機性を有する補強用充填剤を、この項において説明した無機補強用充填剤と等価の充填剤として、この補強用充填剤が、シリカのような無機層によって被覆されているか或いはその表面に官能性部位、特に、ヒドロキシルを含んでいて、上記充填剤とエラストマー間の結合を形成するのにカップリング剤の使用を必要とすることを条件として、使用することができることを理解されたい。
【００４６】
補強用充填剤全体(カーボブラックおよび/またはシリカのような補強用無機充填剤)の含有量は、0〜120phr、より好ましくは0〜70phr、特に5〜70phr、さらにより好ましくは0〜50phr、極めて好ましくは5〜50phrの範囲内である；最適量は、勿論、目標とする特定の用途に応じて異なる。
【００４７】
上記組成物のタイヤ内部ライナーとしての使用においては、好ましくは、補強用充填剤として、カーボンブラックを0〜120phrの範囲の割合で使用する；このことは、この量を超えると、上記組成物の剛性に関する不利益がタイヤ内部ライナーとしての用途においては大き過ぎることによる。カーボンブラックN990のような極めて高ASTM等級のカーボンブラックは700級さらには600級のカーボンブラックよりも補強性が低いこと、そして、同等の補強のためには、600または700級のブラック類が関連する場合よりも900級のカーボンブラックが関連する場合の方が、より多量のカーボンブラックを使用する必要があることが明白である。
【００４８】
さらに好ましくは、カーボンブラックの割合は、特にASTM級600または700のカーボンブラックを使用する場合、0〜70phr (好ましくは0〜50phr)の範囲にあり、さらにより好ましくは、この割合は、5〜50phr、特に、5〜40phrの範囲にある。そのような量は、上記組成物において、0〜25％、好ましくは1〜20％の範囲にある容量による含有量を表している。
【００４９】
カーボンブラックは、有利なことに、単独の補強用充填剤または主要補強用充填剤を構成し得る。勿論、１種のみのカーボンブラック或いは異なるASTM級の数種のカーボンブラックのブレンドを使用し得る。また、カーボンブラックは、他の補強用充填剤、特に、上述したような補強用無機充填剤、特にシリカとのブレンドとしても使用し得る。
【００５０】
無機充填剤(例えばシリカ)を、上記組成物において、単独でまたはカーボンブラックとのブレンドとして使用する場合、その含有量は、0〜70phr (好ましくは0〜50phr)、特に5〜70phrの範囲内であり、さらにより好ましくは、この割合は、5〜50phr、特に5〜40phrの範囲にある。
また、補強用充填剤の含有量は、添加補強用充填剤と添加熱可塑性エラストマーTPEIの合計容量に対する容量パーセントとして表し得る。この形で表すと、本発明に従う組成物中の補強用充填剤の含有量は、90%以下、好ましくは80%以下、極めて好ましくは75％以下である；さらにより好ましくは、この含有量は、70％以下、より好ましくは60％以下、特に50％以下である。
【００５１】
I‐1‐C. ポリイソブチレンブロックを含む熱可塑性エラストマー
熱可塑性エラストマーは、熱可塑性ポリマーとエラストマーとの間の中間の構造を有する。これらの熱可塑性エラストマーは、可撓性のエラストマーブロック、例えば、ポリブタジエン、ポリイソプレン、ポリ(エチレン/ブチレン)またはポリイソブチレンによって連結された硬質熱可塑性ブロックからなる。これらの熱可塑性エラストマーは、多くの場合、１つの可撓性セグメントによって連結された２つの硬質セグメントを有するトリブロックエラストマーである。上記硬質セグメントおよび可撓性セグメントは、直線状、星型形状または枝分れ形状に位置付けし得る。典型的には、これらのセグメントまたはブロックの各々は、少なくとも５個よりも多い、一般的には10個よりも多い基本単位(例えば、スチレン/イソプレン/スチレンブロックコポリマーにおけるスチレン単位とイソプレン単位)を有する。
【００５２】
好ましくは、ポリイソブチレンブロックを含む上記熱可塑性エラストマー (以下、“TPEI”と略記する)は、本発明の１つの主題によれば、ポリイソブチレンブロックの末端のうちの少なくとも１つの末端において、60℃以上のガラス転移温度を有する熱可塑性ブロックを含む。理想的には、上記ガラス転移温度は、130℃よりも低い。これらエラストマー上のそのような熱可塑性ブロックの例としては、ポリスチレン(PS)、ポリ塩化ビニル(PVC)、ポリメチルメタクリレート(PMMA)、ポリエチレン(PE)、ポリプロピレン(PP)、ポリエチレンオキシド(PEO)、ポリ(アクリロニトリル/ブタジエン/スチレン) (ABS)またはセルロースポリマー (ニトロセルロース、エチルセルロース、酢酸セルロース等)が挙げられる。
【００５３】
ポリイソブチレンブロックを含む上記熱可塑性エラストマーの数平均分子量(Mnで示す)は、好ましくは30000g/モルと500000g/モルの間、より好ましくは40000g/モルと400000g/モルの間である。上記の最低値よりも低いと、操作温度の上昇が、“高温条件下”での性能低下の結果によって、機械的性質、特に、破壊特性に影響を及ぼすリスクを伴う。さらにまた、過度に高い分子量Mnは、気体に対して気密性である上記層の可撓性に対して有害であり得る。従って、50000〜300000g/モルの範囲内の値が、特にポリイソブチレンブロックを含む上記熱可塑性エラストマー即ちTPEIのタイヤ組成物における使用にとって、特に良好に適していることが判明している。
【００５４】
上記TPEIの数平均分子量(Mn)は、立体排除クロマトグラフィー(SEC)により、既知の方法で測定する。サンプルを、テトラヒドロフラン中に、約1g/lの濃度で前以って溶解する；その後、溶液を、0.45μmの有孔度を有するフィルター上で、注入前に濾過する。使用する装置は、“Waters alliance”クロマトグラフ系である。溶出溶媒はテトラヒドロフランであり、流量は0.7ml/分であり、系の温度は35℃であり、分析時間は90分である。商品名“Styragel”(“HMW7”、“HMW6E”および２本の“HT6E”)を有する直列の４本のWatersカラムセットを使用する。ポリマーサンプル溶液の注入容量は、100μlである。検出器は“Waters 2410”示差屈折計であり、クロマトグラフデータを使用するその関連ソフトウェアは“Waters Millennium”システムである。算出した平均モル質量を、ポリスチレン標準によって描いた較正曲線と対比する。
【００５５】
上記TPEIの多分散性指数PI (PI = Mw/Mn、Mwは質量平均分子量であることを思い起すべきである)は、好ましくは3よりも低い；さらに好ましくは、PIは、2よりも低く、さらにより好ましくは1.5よりも低い。
【００５６】
上記TPEIのポリイソブチレンブロックは、主として、重合イソブチレンモノマーからなる。主としてなる用語は、“ポリイソブチレン”ブロックの総質量に対するモノマーの質量による含有量を意味するものと理解されたい；この含有量は、最高で且つ好ましくは50%よりも多い、より好ましくは75％よりも多い、さらにより好ましくは85％よりも多い質量による含有量である。好ましくは、上記TPEIコポリマーのポリイソブチレンブロックは、25000g/モル〜350000g/モル、好ましくは35000g/モル〜250000g/モルの範囲にある数平均分子量(“Mn”)を示して、上記熱可塑性エラストマーに、良好な弾力特性と十分で且つタイヤの内部ライナー用途と適合し得る機械的強度を付与する。
【００５７】
好ましくは、上記ブロックコポリマーのポリイソブチレンブロックは、さらに、−20℃以下、より好ましくは−40℃よりも低いガラス転移温度(“Tg”、ASTM D3418に従って測定)を示す。これらの最低値よりも高いTg値は、極めて低温での使用において、上記気密層の性能を低下させ得る；そのような使用においては、上記ブロックコポリマーのポリイソブチレンのTgは、さらにより好ましくは−50℃よりも低い。
【００５８】
また、上記TPEIのポリイソブチレンブロックは、有利には、上記ポリイソブチレンブロックの質量に対して好ましくは16質量％までの範囲の含有量の、ポリマー鎖中に挿入した１種以上の共役ジエンに由来する単位を含む。16%よりも高いと、熱酸化およびオゾンによる酸化に対する耐性の低下が、ポリイソブチレンを含む熱可塑性エラストマーを含みタイヤにおいて使用する気密層において観察され得る。
【００５９】
イソブチレンと共重合させて上記ポリイソブチレンブロックを形成させ得る上記共役ジエンは、共役C4〜C14ジエン類である。好ましくは、これらの共役ジエンは、イソプレン、ブタジエン、1‐メチルブタジエン、2‐メチルブタジエン、2,3‐ジメチル‐1,3‐ブタジエン、2,4‐ジメチル‐1,3‐ブタジエン、1,3‐ペンタジエン、2‐メチル‐1,3‐ペンタジエン、3‐メチル‐1,3‐ペンタジエン、4‐メチル‐1,3‐ペンタジエン、2,3‐ジメチル‐1,3‐ペンタジエン、1,3‐ヘキサジエン、2‐メチル‐1,3‐ヘキサジエン、3‐メチル‐1,3‐ヘキサジエン、4‐メチル‐1,3‐ヘキサジエン、5‐メチル‐1,3‐ヘキサジエン、2,3‐ジメチル‐1,3‐ヘキサジエン、2,4‐ジメチル‐1,3‐ヘキサジエン、2,5‐ジメチル‐1,3‐ヘキサジエン、2‐ネオペンチルブタジエン、1,3‐シクロペンタジエン、1,3‐シクロヘキサジエン、1‐ビニル‐1,3‐シクロヘキサジエンまたはそれらの混合物から選択する。より好ましくは、上記共役ジエン類は、イソプレンまたはイソプレンを含む混合物である。
【００６０】
上記ポリイソブチレンブロックは、本発明の主題の有利な局面によれば、ハロゲン化し得、その鎖中にハロゲン原子を含み得る。このハロゲン化は、本発明に従うポリイソブチレンブロックを含む上記熱可塑性エラストマーを含む組成物の硬化速度を増進させることを可能にする。このハロゲン化は、上記気密層のタイヤの他の隣接構成部品との適合性を改良することを可能にする。ハロゲン化は、臭素または塩素、好ましくは臭素によって、上記ポリイソブチレンブロックのポリマー鎖の共役ジエンに由来する単位上で実施する。これら単位の一部のみをハロゲンと反応させる。
【００６１】
第１の実施態様によれば、上記TPEIは、ポリイソブチレンブロックを含むスチレン熱可塑性エラストマー(“TPSI”)から選択する。
従って、上記熱可塑性ブロックは、非置換または置換スチレンをベースとする少なくとも１種の重合モノマーからなる；置換スチレンのうちでは、例えば、メチルスチレン(例えば、o‐メチルスチレン、m‐メチルスチレンまたはp‐メチルスチレン、α‐メチルスチレン、α,2‐ジメチルスチレン、α,4‐ジメチルスチレンまたはジフェニルエチレン)、パラ‐(tert‐ブチル)スチレン、クロロスチレン(例えば、o‐クロロスチレン、m‐クロロスチレン、p‐クロロスチレン、2,4‐ジクロロスチレン、2,6‐ジクロロスチレンまたは2,4,6‐トリクロロスチレン)、ブロモスチレン(例えば、o‐ブロモスチレン、m‐ブロモスチレン、p‐ブロモスチレン、2,4‐ジブロモスチレン、2,6‐ジブロモスチレンまたは2,4,6‐トリブロモスチレン)、フルオロスチレン(例えば、o‐フルオロスチレン、m‐フルオロスチレン、p‐フルオロスチレン、2,4‐ジフルオロスチレン、2,6‐ジフルオロスチレンまたは2,4,6‐トリフルオロスチレン)またはパラ‐ヒドロキシスチレンを挙げることができる。
【００６２】
好ましくは、上記熱可塑性エラストマーTPSIは、ポリスチレンブロックとポリイソブチレンブロックを含むコポリマーである。
好ましくは、そのようなブロックコポリマーは、スチレン/イソブチレンジブロックコポリマー (“SIB”と略記する)である。
この場合も好ましくは、そのようなブロックコポリマーは、スチレン/イソブチレン/スチレントリブロックコポリマー (“SIBS”と略記する)である。
【００６３】
本発明の好ましい実施態様によれば、上記スチレンエラストマー中のスチレン(非置換または置換)の質量による含有量は、5％と50％の間の量である。上記の最低値よりも低いと、上記エラストマーの熱可塑特性が実質的に低下するリスクを伴い、一方、推奨する最高値よりも高いと、上記気密層の弾力性が影響を受け得る。これらを理由により、上記スチレン含有量は、さらに好ましくは、10％と40％の間、特に15％と35％の間の量である。
【００６４】
上記TPSIエラストマーは、商業的に入手可能であり、SIBおよびSIBSに関しては、Kaneka社から品名“Sibstar”(例えば、SIBSに関しては“Sibstar 103T”、“Sibstar 102T”、“Sibstar 073T”または“Sibstar072T”；SIBに関しては“Sibstar 042D”)として販売されている。これらのエラストマーは、例えば、その合成に一緒に、特許文献 EP 731 112号、US 4 946 899号およびUS 5 260 383号に記載されている。TPSIエラストマーは、先ずは生体医学用途用に開発され、その後、医療器具、自動車部品または電気製品用の部品、電線用のシーズ材、気密性または弾性部品のような多様なTPSIエラストマー独自の各種用途において説明されている(例えば、EP 1 431 343号、EP 1 561 783号、EP 1 566 405号またはWO 2005/103146号参照)。また、本出願法人の文献WO 2008/145277号は、そのようなTPSIエラストマーの、タイヤにおける、膨張ガスに対して気密性である層用の組成物における使用も記載している。
【００６５】
第２の実施態様によれば、上記TPEIエラストマーは、60℃以上のTgを有し且つスチレンモノマー以外の重合モノマーから形成された熱可塑性ブロックも含み得る(“TPNSI”と略記する)。そのようなモノマーは、下記の化合物およびそれら化合物の混合物から選択し得る：
・エチレンおよびプロピレン；
・塩化ビニル；
・エチレンオキシド；
‐アセナフチレン：当業者であれば、例えば、Z. Fodor and J.P. Kennedy, Polymer Bulletin, 1992, 29(6), 697‐705による論文を参照し得るであろう。
【００６６】
・例えば、2‐メチルインデン、3‐メチルインデン、4‐メチルインデン、ジメチルインデン、2‐フェニルインデン、3‐フェニルインデンおよび4‐フェニルインデンのような、インデンおよびその誘導体：当業者であれば、例えば、発明者Kennedy、Puskas、KaszasおよびHagerによる特許文献US 4 946 899号；並びに、文献J.E. Puskas, Ｇ. Kaszas, J.P. Kennedy and W.G. Hager, Journal of Polymer Science, Part A: Polymer Chemistry (1992), 30, 41、およびJ.P. Kennedy, N. Meguriya and B. Keszler, Macromolecules (1991), 24(25), 6572‐6577を参照し得るであろう。
【００６７】
・イソプレン、その場合、多数のトランス‐1,4‐ポリイソプレン単位および分子内過程に従い環化した単位の形成をもたらす：当業者であれば、例えば、文献G. Kaszas、J.E. Puskas and J.P. Kennedy, Applied Polymer Science (1990), 39(1), 119‐144、およびJ.E. Puskas、G. Kaszas and J.P. Kennedy, Macromolecular Science, Chemistry A28 (1991), 65‐80を参照し得るであろう。
【００６８】
・アクリル酸、クロトン酸、ソルビン酸またはメタクリル酸のエステル；アクリルアミドの誘導体；メタクリルアミドの誘導体；アクリロニトリルの誘導体；メタクリロニトリルの誘導体；およびこれらの混合物。さらに詳細には、アダマンチルアクリレート、アダマンチルクロトネート、アダマンチルソルベート、4‐ビフェニルイルアクリレート、tert‐ブチルアクリレート、シアノメチルアクリレート、2‐シアノエチルアクリレート、2‐シアノブチルアクリレート、2‐シアノヘキシルアクリレート、2‐シアノヘプチルアクリレート、3,5‐ジメチルアダマンチルアクリレート、3,5‐ジメチルアダマンチルクロトネート、イソボルニルアクリレート、ペンタクロロベンジルアクリレート、ペンタフルオロベンジルアクリレート、ペンタクロロフェニルアクリレート、ペンタフルオロフェニルアクリレート、アダマンチルメタクリレート、4‐(tert‐ブチル)シクロヘキシルメタクリレート、tert‐ブチルメタクリレート、4‐(tert‐ブチル)フェニルメタクリレート、4‐シアノフェニルメタクリレート、4‐シアノメチルフェニルメタクリレート、シクロヘキシルメタクリレート、3,5‐ジメチルアダマンチルメタクリレート、ジメチルアミノエチルメタクリレート、3,3‐ジメチルブチルメタクリレート、メタクリル酸、メチルメタクリレート、エチルメタクリレート、フェニルメタクリレート、イソボルニルメタクリレート、テトラデシルメタクリレート、トリメチルシリルメタクリレート、2,3‐キシレニルメタクリレート、2,6‐キシレニルメタクリレート、アクリルアミド、N‐(sec‐ブチル)アクリルアミド、N‐(tert‐ブチル)アクリルアミド、N,N‐ジイソプロピルアクリルアミド、N‐(1‐メチルブチル)アクリルアミド、N‐メチル‐N‐フェニルアクリルアミド、モルホリニルアクリルアミド、ピペリジルアクリルアミド、N‐(tert‐ブチル)メタクリルアミド、4‐ブトキシカルボニルフェニルメタクリルアミド、4‐カルボキシフェニルメタクリルアミド、4‐メトキシカルボニルフェニルメタクリルアミド、4‐エトキシカルボニルフェニルメタクリルアミド、ブチルシアノアクリレート、メチルクロロアクリレート、エチルクロロアクリレート、イソプロピルクロロアクリレート、イソブチルクロロアクリレート、シクロヘキシルクロロアクリレート、メチルフルオロメタクリレート、メチルフェニルアクリレート、アクリロニトリル、メタクリロニトリル、およびこれらの混合物を挙げることができる。
【００６９】
また、もう１つの実施態様によれば、上記TPEIエラストマーは、60℃以上のTgを有すし且つ重合したスチレンおよび非スチレンモノマー(上記で列記したモノマーから選ばれた)から形成された熱可塑性ブロックも含む。例えば、好ましくは、上記熱可塑性ブロックは、アクリロニトリル/ブタジエン/スチレンコポリマー (ABS)からなり得る。
【００７０】
１つの別の形態によれば、スチレンモノマー以外の重合モノマーは、少なくとも１種の他のモノマーと共重合させて、60〜200℃の範囲にあるTgを有する熱可塑性ブロックを形成させ得る。この局面によれば、スチレンモノマー以外の重合モノマーの、上記熱可塑性ブロックの単位総数に対するモル画分は、好ましくは60℃〜180℃、より好ましくは80℃〜150℃、さらにより好ましくは100℃〜130℃の範囲にあるTgを達成するために十分でなければならない。この場合も好ましくは、上記熱可塑性ブロックのTgは、80℃〜150℃、好ましくは60℃〜130℃、さらにより好ましくは60℃〜110℃の範囲にあり得る。有利には、この他のコモノマーのモル画分は、0〜90％、より好ましくは0〜75％、さらにより好ましくは0〜50％の範囲であり得る。
【００７１】
例えば、スチレンモノマー以外の重合モノマーと共重合し得るこの他のモノマーは、ジエンモノマー、さらに具体的には、4〜14個の炭素原子を有する共役ジエンモノマー、および8〜20個の炭素原子を有するビニル芳香族タイプのモノマーから選択し得る。
【００７２】
上記コモノマーは、4〜14個の炭素原子を有する共役ジエンである場合、有利には、0〜25％範囲にある、上記熱可塑性ブロックの単位総数に対するモル画分を示す。本発明の１つの主題に従う熱可塑性ブロックにおいて使用し得る共役ジエンとして適切であるのは、上記で説明したような共役ジエン類、即ち、イソプレン、ブタジエン、1‐メチルブタジエン、2‐メチルブタジエン、2,3‐ジメチル‐1,3‐ブタジエン、2,4‐ジメチル‐1,3‐ブタジエン、1,3‐ペンタジエン、2‐メチル‐1,3‐ペンタジエン、3‐メチル‐1,3‐ペンタジエン、4‐メチル‐1,3‐ペンタジエン、2,3‐ジメチル‐1,3‐ペンタジエン、2,5‐ジメチル‐1,3‐ペンタジエン、1,3‐ヘキサジエン、2‐メチル‐1,3‐ヘキサジエン、3‐メチル‐1,3‐ヘキサジエン、4‐メチル‐1,3‐ヘキサジエン、5‐メチル‐1,3‐ヘキサジエン、2,5‐ジメチル‐1,3‐ヘキサジエン、2‐ネオペンチルブタジエン、1,3‐シクロペンタジエン、1,3‐シクロヘキサジエン、1‐ビニル‐1,3‐シクロヘキサジエンまたはこれらの混合物である。
【００７３】
上記コモノマーは、ビニル芳香族タイプである場合、有利には、0〜90％の、好ましくは0〜75％の範囲である、さらにより好ましくは0〜50％の範囲である、上記熱可塑性ブロックの単位総数に対する単位画分を示す。ビニル芳香族化合物として特に適しているのは、上記のスチレンモノマー類、即ち、メチルスチレン、パラ‐(tert‐ブチル)スチレン、クロロスチレン、ブロモスチレン、フルオロスチレンまたはパラ‐ヒドロキシスチレンである。好ましくは、ビニル芳香族タイプの上記コモノマーは、スチレンである。
【００７４】
提示目的の非限定的な例としては、100℃以上のTgを有する熱可塑性ブロックの調製において使用し得、インデンとスチレン誘導体、特にパラ‐メチルスチレンまたはパラ‐(tert‐ブチル)スチレンとからなるコモノマー混合物を挙げることができる。当業者であれば、その場合、文献 J.E. Puskas、G. Kaszas、J.P. Kennedy and W.G. Hager, Journal of Polymer Science, Part A: Polymer Chemistry, 1992, 30, 41、またはJ.P. Kennedy、S. Midha and Y. Tsungae, Macromolecules (1993), 26, 429を参照し得るであろう。
【００７５】
好ましくは、TPNSI熱可塑性エラストマーは、ジブロックコポリマーである：熱可塑性ブロック/イソブチレンブロック。さらにより好ましくは、そのようなTPNSI熱可塑性エラストマーは、トリブロックコポリマーである：熱可塑性ブロック/イソブチレンブロック/熱可塑性ブロック。
【００７６】
上記TPEIエラストマー(および好ましくは上記で定義したようなTPSIエラストマー)は、好ましくは、気体に対して気密性であるエラストマー層を構成する唯一の熱可塑性エラストマーである；上記エラストマーは、必要に応じて、例えば、ポリブテンオイルのような増量剤オイルで増量し得る。
【００７７】
TPEIエラストマー(好ましくは上記で定義したようなTPSIエラストマー)の量は、3〜80phr、好ましくは5〜50phr、特に10〜40phrの範囲にある。そのような量は、この化合物の密度に応じて、上記で定義したゴム組成物の3〜60%、 好ましくは3〜35％、極めて好ましくは7〜30%の容量による含有量を示す。このことは、補強用充填剤(特にカーボンブラック)の量を、TPEIエラストマーを欠いた組成物と比較して、10〜100％減じることを可能にする；このことが、上記ブラックが、一般的に使用される組成物においては20容量％の含有量で通常存在し、本発明に従う組成物においては0〜18容量％の含有量で存在する理由である。
【００７８】
また、熱可塑性エラストマーTPEIの含有量は、添加補強用充填剤と添加熱可塑性エラストマーの合計容量に対する容量によるパーセントとして表し得る。このような形で表すことにより、本発明に従う組成物中のTPEIの含有量は、10％以上、好ましくは20％以上、極めて好ましくは25％以上である；さらにより好ましくは、この含有量は、30％以上、より好ましくは40％以上、特に50％以上である。
【００７９】
I‐1‐D. 増量剤オイル
上記で説明したブチルゴムおよび熱可塑性エラストマーは、それら自体単独で、それら自体を使用するインフレータブル物品に関連する気体に対する気密性機能を充たすには十分である。
しかしながら、本発明の好ましい実施態様によれば、上記エラストマー組成物は、増量剤オイル(または可塑化用オイル)も可塑剤として含む；増量剤オイルの役割は、気体に対して気密性の上記層の加工性、特に、そのインフレータブル物品中への組込みを、モジュラスを低下させ且つ粘着付与力を増進させることによって容易にすることである。
【００８０】
好ましくは弱極性を有し、エラストマー、特に、熱可塑性エラストマーを増量または可塑化することのできる任意の増量剤オイルを使用し得る。周囲温度(23℃)において、これらのオイルは、多かれ少なかれ粘稠であり、本来固体である樹脂またはゴムとは特に対照的に、液体(即ち、要約すれば、最終的にその容器の形を取る能力を有する物質)である。
【００８１】
好ましくは、増量剤オイルは、ポリオレフィンオイル(即ち、オレフィン、モノオレフィンまたはジオレフィンの重合によって得られる)、パラフィン系オイル、ナフテン系オイル(低または高粘度を有する)、芳香族オイル、鉱油およびこれらのオイルの混合物からなる群から選択する。
【００８２】
オイルの添加は、確かに、使用するオイルのタイプまたは量に応じて変動し得る気密性の幾らかの損失を代償にして生じていることは判明しているものの、この気密性の損失は、特に板状充填剤の添加によって大いに緩和し得る。
【００８３】
好ましくは、ポリブテンタイプのオイル、特に、ポリイソブチレンオイル(“PIB”と略記する)を使用する；このオイルは、試験した他のオイル類、特に、パラフィンタイプの通常のオイルと比較して、諸性質の最良の妥協点を示している。
例えば、ポリイソブチレンオイルは、特に、Univar社から品名“Dynapak Poly”(例えば、“Dynapak Poly 190”)として、Ineos Oligomer社から品名“Indopol H1200”として、或いはBASF社から品名“Glissopal”(例えば、“Glissopal 1000”)および“Oppanol”(例えば、“Oppanol B12”)として販売されている；パラフィン系オイルは、例えば、Exxon社から品名“Telura 618”として、或いはRepsol社から品名“Extensol 51”として販売されている。
【００８４】
上記増量剤オイルの数平均分子量(Mn)は、好ましくは200g/モルと25000g/モルの間、より好ましくは300g/モルと10000g/モルの間である。過度に低いMn分子量においては、オイルが上記組成物の外に移行するリスクが存在し、一方、過度に高い分子量は、この組成物の過度の剛性化をもたらし得る。350g/モルと4000g/モルの間、特に400g/モルと3000g/モルの間のMn分子量は、目標とする用途において、特に、タイヤにおける使用において優れた妥協点を構成することが判明している。
【００８５】
上記増量剤オイルの数平均分子量(Mn)は、SECによって測定する；サンプルを、約1g/lの濃度でテトラヒドロフラン中に前以って溶解し、次いで、溶液を、0.45μmの有孔度を有するフィルター上で、注入前に濾過する。装置は、“Waters Alliance”クロマトグラフィー系である。溶出溶媒はテトラヒドロフランであり、流量は1ml/分であり、系の温度は35℃であり、分析時間は30分である。品名“Styragel HT6E”を有する２本の“Waters”カラムセットを使用する。ポリマーサンプル溶液の注入容量は、100μlである。検出器は、“Waters 2410”示差屈折計であり；クロマトグラフデータを使用するその関連ソフトウェアは、“Waters Millenium”システムである。算出した平均分子量を、ポリスチレン標準によって描いた較正曲線と対比する。
【００８６】
当業者であれば、以下の説明および実施例に照らして、増量剤オイルの量を、使用TPEIエラストマー(上述したような)および気体に対して気密性の上記エラストマー層の特定の使用条件の関数として、特に、使用することを意図するインフレータブル物品の関数として調整することはできるであろう。
【００８７】
増量剤オイルを使用する場合、増量剤オイルの含有量は、2〜50phr、より好ましくは3〜40phrの範囲にあるのが好ましい。上記の最低値よりも低いと、増量剤オイルの存在は意味がない。推奨する最高値よりも高いと、上記組成物の不十分な凝集力および該当する用途次第では有害であり得る気密性の損失のリスクに直面する。
【００８８】
I‐1‐E. 板状充填剤
板状充填剤の必要に応じた使用は、有利なことに、上記エラストマー組成物の透過性係数を低下させること(従って、気密性を増進させること)を、そのモジュラスを過度に高めることなく可能にし、気密層のインフレータブル物品中への組込みの容易性を保持することを可能にする。
【００８９】
“板状”充填剤は、当業者にとって周知である。板状充填剤は、特に、タイヤにおいて、ブチルゴムをベースとする気体に対して気密性である通常の層の透過性を低下させるために使用されている。板状充填剤は、一般に、これらのブチル系の層においては、一般に1〜50phrを越えない比較的低い含有量、即ち、特にエラストマー組成物の0.1〜25容量％、好ましくは1〜20容量％の範囲であり得る容量による含有量で使用する。
【００９０】
板状充填剤は、一般に、多かれ少なかれ顕著な異方性を有する積層プレート、プレートレット、シートまたは薄板状の形で提供される。板状充填剤の縦横比(A = L/T)は、一般に3よりも大きく、より頻繁には5または10よりも大きい。Lは長さ(または最大寸法)を示し、Tはこれら板状充填剤の平均厚さを示し、これらの平均値は数基準で算出する。数十、実際には数百にも達する縦横比は頻繁である。板状充填剤の平均長は、好ましくは、1μmよりも大きく(即ち、その場合、“マイクロメートル”板状充填剤が含まれ)、典型的には、数μm(例えば5μm)と数百μm(例えば、500μm、800μmでさえある)の間の長さである。
【００９１】
好ましくは、本発明に従って使用する板状充填剤は、グラファイト、ケイ素系層状鉱質充填剤およびそのような充填剤の混合物からなる群から選ばれる。
用語グラファイトは、一般に、炭素原子の非コンパクト六方晶系層状物の集合体、即ち、グラフェンを意味するものと理解されたい。グラファイト、即ち、六方晶系は、B面がA面に対して平行移動しているABABタイプの積層体を示す。
グラファイトは、項I‐1‐Bにおいて明記した定義の意味内の補強用充填剤とはみなし得ない；しかしながら、グラファイトは、グラファイトが混入されているゴム組成物の引張モジュラスの増進を可能にする限りは、半補強用充填剤とみなし得る。
【００９２】
これらの定義を考慮すると、本発明に従う組成物において使用し得るグラファイトは、さらに詳細には、下記を意味するものと理解されたい：
(a) 変成作用によって影響を受けた岩石に付随していた、グラファイト鉱脈に伴う不純物を分離した後の、さらに、ミリングした後の任意の天然グラファイト；
(b) 任意の熱膨張性天然グラファイト、即ち、液状の１種以上の化学化合物、例えば、酸が、そのグラフェン面の間に介在している；
(c) 任意の膨張天然グラファイト、このグラファイトは、２つの工程、即ち、液状の１種以上の化学化合物、例えば、酸の、化学処理による天然グラファイトのグラフェン面間への介在および高温膨張において製造する；
(d) 石油コークスの黒鉛化によって得られる任意の合成グラファイト。
【００９３】
本発明の組成物は、１種のみのグラファイトまたは数種のグラファイトの混合物を含み得る；従って、天然グラファイトおよび/または膨張グラファイトおよび/または合成グラファイトのブレンドを有することが可能である。
上記で定義したようなグラファイトは、形態学的に層状または非層状形で提供することができ、両例において、本発明の意味の範囲内で板状充填剤としてみなされるであろう。
【００９４】
驚くべきことに、これら２つのタイプの形態のいずれを有するグラファイトも、本発明に従う組成物において適切であることが判明している；しかしながら、層状形を示すグラファイトが好ましく適しており、グラファイトが気体透過流に対して垂直なその最大面を示すように配向される場合はなお一層適している。
使用する場合、グラファイトは、上記組成物中に、1phr〜60phr、好ましくは5phrと30phrの間の範囲である含有量で存在する。
【００９５】
特に、ケイ素系層状鉱質充填剤のうちでは、フィロケイ酸塩、特に、スメクタイト、カオリン、タルク、雲母およびバーミキュライトからなる群に包含されるフィロケイ酸塩が適している。
また、上記フィロケイ酸塩のうちでは、官能化フィロケイ酸塩、特に、有機変性フィロケイ酸塩も本発明において適している。特定の実施態様によれば、上記不活性充填剤と組合せる有機構造体は、式‐M+R1R2R3‐を有する界面活性剤である；式中、Mは、窒素、イオウ、リンまたはピリジン原子を示し、そして、R1、R2およびR3は、水素原子、アルキル基、アリール基またはアリル基を示し、R1、R2およびR3は、同一または異なるものである。
【００９６】
特に、有機変性モンモリロナイト、即ち、脱水素化ジオクタデシルジメチル第四級アンモニウム塩のような界面活性剤で変性したモンモリロナイトは、本発明において適している。そのような有機変性モンモリロナイトは、特に、Southern Clay Products社から商品名“Cloisite 6Aおよび20A”として販売されている。
また、第四級アンモニウム塩をベースとする他の界面活性剤も、特許出願WO 06/047509号に記載されているように、フィロケイ酸塩を変性するのに使用し得る。
【００９７】
雲母の例としては、CMMP社から販売されている雲母(例えば、Mica‐MU (登録商標)、Mica‐Soft (登録商標)、Briomica (登録商標))、Yamaguchi社から販売されている雲母 (A51S、A41S、SYA‐21R、SYA‐21RS、A21SおよびSYA‐41R)、バーミキュライト (特に、CMMP社から販売されているバーミキュライトShawatec (登録商標)またはW.R. Grace社から販売されているバーミキュライトMicrolite (登録商標))、変性または処理雲母 (例えば、Merck社から販売されているIriodin (登録商標)区分品)を挙げることができる。グラファイトの例としては、Timcal社から販売されているグラファイト(Timrex (登録商標)区分品)を挙げることができる。タルクの例としては、Luzenac社から販売されているタルクを挙げることができる。
【００９８】
グラファイト以外の上記不活性充填剤は、これらの充填剤が、これらの充填剤を適切な含有量で分散させている組成物の不透過性を改良することを可能にするので、実際上特に有利である。例えば、上記不活性充填剤を使用する場合、その含有量は、1phr〜80phr、好ましくは3〜40phrの範囲にあり得る。
上記板状充填剤は、上記エラストマー組成物中に、種々の既知の方法に従い、例えば、溶液混合によって、密閉ミキサー内での塊状混合によって或いは押出混合によって導入し得る。
【００９９】
I−1−F. 架橋系
上記架橋系は、加硫系であり得る；架橋系は、好ましくは、イオウ (またはイオウ供与剤)と一次加硫促進剤とをベースとする。この加硫系に、必要に応じて、例えば、酸化亜鉛、ステアリン酸、グアニジン誘導体(特に、ジフェニルグアニジン)等のような各種既知の加硫活性化剤または二次加硫促進剤を追加する(好ましくは、各々0.5〜5.0phrで)。上記イオウまたはイオウ供与剤は、本発明をタイヤ気密層に応用する場合、0.5phrと10phrの間、より好ましくは0.5phrと5.0phrの間、例えば0.5phrと3.0phrの間の好ましい含有量で使用する。イオウ供与剤のうちでは、例えば、例えばパラ‐(tert‐ブチル)フェニルジスルフィドのようなアルキルフェノールジスルフィド(APDS)を挙げることができる。
【０１００】
促進剤(一次または二次)としては、イオウの存在下にジエンエラストマーの加硫促進剤として作用し得る任意の化合物、特に、チアゾールタイプの促進剤およびその誘導体、或いはチウラムまたはジチオカルバミン酸亜鉛タイプの促進剤を使用し得る。これらの促進剤は、さらに好ましくは、2‐メルカプトベンゾチアジルジスルフィド(“MBTS”と略記する)、N‐シクロヘキシル‐2‐ベンゾチアゾールスルフェンアミド(“CBS”と略記する)、N,N‐ジシクロヘキシル‐2‐ベンゾチアゾールスルフェンアミド(“DCBS”と略記する)、N‐tert‐ブチル‐2‐ベンゾチアゾールスルフェンアミド(“TBBS”と略記する)、N‐tert‐ブチル‐2‐ベンゾチアゾールスルフェンイミド(“TBSI”と略記する)、ジベンジルジチオカルバミン酸亜鉛(“ZBEC”と略記する)およびこれらの化合物の混合物からなる群から選ばれる。好ましくは、スルフェンアミドタイプの一次加硫促進剤を使用する。
【０１０１】
I‐1‐G. 各種添加剤
さらにまた、上記の空気に対して気密性の層または組成物は、当業者にとって既知の空気に対して気密性の層中に通常存在する各種添加剤も含み得る。例えば、上記の板状充填剤以外の非補強用または不活性充填剤、上記の増量剤オイル以外の可塑剤、粘着付与剤、酸化防止剤またはオゾン劣化防止剤のような保護剤、UV安定剤、各種加工助剤または他の安定剤、或いはインフレータブル物品の残余の構造体への接着を促進することのできる促進剤が挙げられる。
【０１０２】
また、上述したエラストマー(ジエン、ブチルゴム、TPEI、TPSI、TPNSI)以外に、気体に対して気密性の上記組成物は、常に上記ブロックエラストマーに対して少量の質量画分に従って、例えば熱可塑性ポリマーのようなエラストマー以外のポリマーも含み得る。
【０１０３】
I‐2. 本発明の気密層の製造
本発明に従う気密層を製造するためには、上記ブチルゴム(および他の任意構成成分としての非熱可塑性ブレンド用エラストマー、特に、ジエンエラストマー)を、上記気密層の他の各成分、即ち、任意構成成分としての補強用充填剤、ポリイソブチレンブロックを含む上記熱可塑性エラストマー、さらにまた、架橋系および他の任意構成成分(増量剤オイルのような)と混合する。上記熱可塑性エラストマーの上記組成物中での良好な分散を得るには、上記エラストマーを、満足し得る温度(例えば、60〜180℃、好ましくは80〜130℃)において、十分に長い時間長(例えば3〜20分、好ましくは5〜15分)で加熱しなければならない。下記の内容に照らせば、当業者であれば、成分の混入順序 (１度にまたは数回の連続する段階で)、混合温度および時間、並びに必要に応じての増量剤オイルの含有量を、選択する熱可塑性エラストマーの軟化点の関数として調整することはできるであろう。
【０１０４】
従って、本発明は、膨張ガスに対して気密性の上記エラストマー層の上記ゴム組成物を、上記ブチルゴムをポリイソブチレンブロックを含む上記熱可塑性エラストマーおよび任意構成成分としての上記補強用充填剤と60℃〜180℃(好ましくは80〜130℃)の範囲にある温度において3〜20分間(好ましくは5〜15分間)混合する少なくとも１つの段階を含む方法に従って製造することを特徴とする、上記で定義したようなインフレータブル物品の製造方法にも関する。
本発明に従う組成物について説明した優先事項は、変更すべきところを変更すれば、上述したような方法にも当てはまる。
【０１０５】
第１の実施態様によれば、試験は、以下の方法で実施する：ブチルゴム(および任意構成成分としての非熱可塑性ブレンド用エラストマー、特に、ジエンエラストマー)、ポリイソブチレンブロックを含む熱可塑性エラストマー、任意構成成分としての補強用充填剤、さらにまた、加硫系を除いた他の任意構成成分を、およそ70%(±5%)充たし且つ40℃と80℃の間の初期容器温度を有する密閉ミキサー内に連続して導入する。その後、熱機械的加工(非生産段階)を、１段階で実施する；この段階は、150℃、好ましくは130℃の最高“落下”温度に達するまで全体でおよそ3〜4分持続する。
【０１０６】
そのようにして得られた混合物を回収し、冷却し、その後、イオウおよび促進剤を開放ミキサー(ホモフィニッシャー)において30℃で混入し、全てを適切な時間 (例えば、5分と12分の間の時間)混合する(生産段階)。
【０１０７】
この第１の実施態様を使用する場合、加工促進のためには、150℃以下、好ましくは130℃よりも低い軟化点(規格ISO 4625、環球法に従って測定)を有するTPEIエラストマーを選定する。他の理由により、選定したTPEIが130℃よりもまたは150℃よりも高い軟化点を有する場合、増量剤オイル分をTPEI中に混入して、それぞれ130℃以下または150℃以下の温度での混合物の良好な加工を可能にすることも可能である。これらの場合、マスターバッチを、例えば、TPEIと増量剤オイルを混合することによって製造する(例えば、ツインスクリュー押出機を使用して)；このマスターバッチは、上記で説明した方法において使用し得る。150℃以下の軟化点を有するTPEIエラストマーを使用する場合、好ましくは、増量剤オイルの含有量を、2〜15phr、特に2〜10phrの範囲にする。150℃よりも高い軟化点を有するTPEIエラストマーを使用する場合、好ましくは、増量剤オイルの合計含有量、即ち、初期エラストマー混合物に必要に応じて混入した増量剤オイルの含有量に加算したTPEI中に混入したオイルの含有量を、5〜50phr、より好ましくは10〜40phr、特に15〜30phrの範囲にする。
【０１０８】
もう１つの実施態様によれば、加硫系を含むすべての成分を、上述したような密閉ミキサー内に連続して導入することができる。この場合、その混合は、130℃以下、好ましくは120℃以下、特に110℃以下の“落下”温度まで実施する。
【０１０９】
この第２の実施態様を使用する場合、加工促進のためには、130℃以下、好ましくは120℃よりも低い、特に110℃よりも低い軟化点(規格ISO 4625、環球法に従って測定)を有するTPEIエラストマーを選定する。他の理由により、選定したTPEIが130℃よりも高い軟化点を有する場合、増量剤オイル分をTPEI中に混入して、130℃以下の温度での混合物の良好な加工を可能にすることも可能である。この場合、マスターバッチを、例えば、TPEIと増量剤オイルを混合することによって製造する(例えば、ツインスクリュー押出機を使用して)；このマスターバッチは、上記で説明した方法において使用し得る。130℃以下の軟化点を有するTPEIエラストマーを使用する場合、好ましくは、増量剤オイルの含有量を、2〜15phr、特に2〜10phrの範囲にする。130℃よりも高い軟化点を有するTPEIエラストマーを使用する場合、好ましくは、増量剤オイルの合計含有量、即ち、初期エラストマー混合物に必要に応じて混入したオイルの含有量に加算したTPEI中に混入したオイルの含有量を、5〜50phr、より好ましくは10〜40phr、特に15〜30phrの範囲にする。
【０１１０】
幾つかの別の実施態様においては、上記組成物中で使用する１種以上のエラストマー(ブチル、ジエン、熱可塑性等)は、マスターバッチの形で導入するか或いは組成物の幾つかの成分と予備混合することができる。
【０１１１】
その後、そのようにして得られた組成物を、その物理的または機械的特性の測定のためのゴムのプラーク(2〜3mm厚)または薄シートの形のいずれかにカレンダー加工するか、或いはタイヤ内部ライナーの形に押出加工する。
【０１１２】
I‐3. 空気に対して気密性の層のタイヤ内での使用
上記で説明したTPEIエラストマーを含む気密層は、任意のタイプのインフレータブル物品内の空気に対して気密性の層として使用し得る。そのようなインフレータブル物品の例としては、ゴムボート、バルーンまたはゲームもしくはスポーツにおいて使用するボール類を挙げることができる。
上記気密層は、インフレータブル物品、即ち、ゴム製の最終製品または半製品における、特に、二輪車、乗用車または産業タイプの車両のような自動車用のタイヤにおける空気に対して気密性の層(または、任意の他の膨張ガス、例えば、窒素に対して気密性の層)として使用するのに特に良好に適している。
【０１１３】
空気に対して気密性のそのような層は、好ましくは、インフレータブル物品の内壁上に配置するが、その内部構造体中に完全に合体させてもよい。
空気に対して気密性の上記層の厚さは、好ましくは0.05mmよりも厚く、より好ましくは0.1mmと10mmの間(特に0.1mmと1.0mmの間)である。
特定の用途分野、加工中の寸法および圧力に応じて、本発明の実施態様は変化し得、その場合、空気に対して気密性の上記層は幾つかの好ましい厚さ範囲を含むことは容易に理解し得るであろう。
【０１１４】
従って、例えば、乗用車タイプのタイヤにおいては、上記気密層は、少なくとも0.05mm、好ましくは0.1mmと2mmの間の厚さを有し得る。もう１つの例によれば、重量物運搬車または農業用車両用のタイヤにおいては、好ましい厚さは、1mmと3mmの間であり得る。もう１つの例によれば、土木工学分野の車両用または航空機用のタイヤにおいては、好ましい厚さは、2mmと10mmの間であり得る。
【０１１５】
II. 本発明の実施例
上記で説明した気体に対して気密性の層は、全てのタイプの車両、特に、乗用車用または重量物運搬車のような産業用車両用のタイヤにおいて有利に使用することができる。
例えば、一葉の添付図面は、本発明に従うタイヤの半径断面を極めて略図的に示している(特定の縮尺に従っていない)。
【０１１６】
このタイヤ１は、クラウン補強材即ちベルト６によって補強されたクラウン２、２枚の側壁３および２つのビード４を有し、これらのビード４の各々は、ビードスレッド５によって補強されている。クラウン２は、この略図においては示していないトレッドが取付けられている。カーカス補強材７は、各ビード４内の２本のビードスレッド５の周りに巻付けられており、この補強材７の上返し８は、例えば、タイヤ１の外側に向って位置しており、この場合、車輪リム９上に取付けて示している。カーカス補強材７は、それ自体知られている通り、“ラジアル”ケーブル、例えば、繊維または金属ケーブルによって補強されている少なくとも１枚のプライからなる、即ち、これらのケーブルは、実際上、互いに平行に配置されて一方のビードから他方のビードに延びて円周正中面(２つのビード４の中間に位置しクラウン補強材６の中央を通るタイヤの回転軸に対して垂直の面)と80°と90°の間の角度をなしている。
タイヤ１の内壁は、タイヤ１の内部空洞１１の側面上に、例えば、およそ0.9mmに等しい厚さを有する空気に対して気密性の層１０を含む。
【０１１７】
この内部ライナーは、タイヤの内壁全体を覆っており、一方の側壁から他方の側壁に、少なくともタイヤが装着位置にあるときの溝のレベルまで延びている。この内部ライナーは、カーカス補強材をタイヤの内部空間１１から発する空気の拡散から保護することを意図する上記タイヤの半径内面を形成している。この内部ライナーは、タイヤの圧力下での膨張および保全を可能にしている。その気密特性は、比較的低い圧力損失度合を担保し且つタイヤを膨張した状態に、正常な操作状態において、十分な時間、通常は数週間または数ヶ月間保つことを可能にしなければならない。
【０１１８】
ブチルゴムとカーボンブラックをベースとする組成物を使用する通常のタイヤとは対照的に、本発明に従うタイヤは、本実施例においては、空気に対して気密性の層１０として、Kaneka社から販売されているSIBS“Sibstar 102 T”のようなポリイソブチレンブロックを含む熱可塑性エラストマーをさらに含むエラストマー組成物を使用する。
【０１１９】
上記で説明したような空気に対して気密性のその層１０を備えたタイヤは、好ましくは、加硫(または硬化)前に製造する。
空気に対して気密性の上記層は、層１０の形成のための所望の位置に通常通りに単純に適用する。その後、加硫を通常通りに実施する。上記ブロックエラストマーは、加硫段階に関連する応力に良好に耐える。
【０１２０】
タイヤ技術における熟練者にとって有利な別の製造形態は、例えば、第１段階において、空気に対して気密性の層を、構築用ドラム上に、この気密性層をタイヤの残余の構造体で覆う前に、適切な厚さを有する層(スキム)の形で、当業者にとって周知の製造方法に従い直接平坦に付着することからなる。
【０１２１】
II‐1. 試験
気体に対して気密性のエラストマー組成物およびある種のその構成成分の性質を、下記に示すようにして特性決定する。
【０１２２】
II‐1‐A. 気密性試験
この分析においては、オーブン(本例では60℃の温度)内に入れ、相対圧力センサー(0〜6バールの範囲の範囲内で目盛り付き)を備え、且つ空気注入バルブを備えたチューブと連結した硬質壁透磁率計(permeameter)を使用した。上記透磁率計は、ディスク形状(本例においては、例えば、65mmの直径を有する)で且つ1.5mmまでの範囲であり得る均一な厚さ(本例においては0.5mm)を有する標準試験標本を受入れ得る。上記圧力センサーを、0.5Hzの周波数で連続収集(2秒毎に1ポイント)を実施するコンピュータに接続しているNational Instruments社のデータ収集カード(0〜10Vのアナログ4チャンネル収集)に接続する。透過係数(K)を線形回帰直線から測定して、試験した試験標本全体の圧力低下の傾斜αを、時間の関数として、装置の安定化後、即ち、圧力が時間の関数として直線的に降下する定常状態を得た後に得る。任意の100の値は、対照の空気に対する気密性に対して与えられ、100よりも高い結果が、空気に対する気密性の上昇、従って、透過性の低下を示す。
【０１２３】
II‐1‐B. 損失モジュラスG”の測定による転がり抵抗性試験
損失モジュラスG”の測定による転がり抵抗性の試験を実施して、硬化後の膨張ガスに対して気密性の上記層が寄与する転がり抵抗性を評価した。
サンプルは、幅4mmおよび厚さおよそ0.5mm (0.1mm以内まで)を有するフィルムの形で提供する。使用する装置は、TA Instruments社から販売されている動的機械分析器 (DMA Q800)である。
【０１２４】
サンプルホルダーは、サンプルの各末端を挟む2個の顎からなる。顎間の距離は、12〜13mmである。上部の顎は固定され、一方、下部の顎は可動性である。可動部分は、サンプルに、オペレーターが決めた力、即ち、1Hzの周波数において7%の一定の変形を加えることを可能にする。配置物全体を、温度勾配を発生させることを可能にするオーブンに入れる。測定は、40℃と100℃の間で3℃/分の温度勾配においてこの応力に供したサンプルの変形モジュラスを記録することからなる。下記で示している結果は、40℃における結果である。これら結果を基準100で示す：任意の100の値は、対照のヒステリシス性能に対して与えられ、100よりも高い結果が、良好なヒステリシス性能、従って、40℃での損失モジュラスの低下を示す。
【０１２５】
II‐1‐C. ４週間後の圧力損失についての測定試験
測定試験を実施して、20℃で4週間後のタイヤの圧力損失を評価した。
乗用車タイプの本発明に従うタイヤ(205/55 R16サイズ)を製造し、その内壁を、不変の所定厚を有する空気に対して気密性の層(１０) (タイヤの残余物の製造前に構築用ドラム上に置いた)で被覆した。その後、タイヤを加硫した。本発明に従うこれらのタイヤを、同じ厚さを有し且つブチルゴムをベースとする通常の空気に対して気密性の層を含む対照タイヤ(Michelin EnergyTM Saverブランド)と比較した。２つのタイプのタイヤの気密性を、20℃で4週間後の圧力損失の測定によって測定した。下記で示している結果は、基準100で表している：任意の100の値は、対照の気密性能に対して与えられ、100よりも高い結果が、良好な気密性能、従って、４週後の圧力損失における低下を示す。
【０１２６】
II‐1‐D. 転がり抵抗性についての測定試験
タイヤの転がり抵抗性を、回転ドラム上で、ISO 87‐67 (1992年)法に従い測定した。下記で示している結果は、基準100で表している：任意の100の値は、対照の転がり抵抗性能に対して与えられ、100よりも高い結果が、良好な転がり抵抗性能、従って、転がり抵抗性の低下を示す。
【０１２７】
II‐2. 試験
ブチルエラストマー、補強用充填剤(カーボンブラックN772)および通常の添加剤を含む気体に対して気密性の通常の組成物を、対照(A‐１およびB‐１)として製造した。
【０１２８】
II‐2‐A. 実施例A
第１の実施例においては、製造した組成物は、添加充填剤と添加熱可塑性エラストマーの不変の容量による含有量を含む。本発明に従う組成物A‐２およびA‐３は、下記の表１に示す変動割合のカーボンブラックタイプの補強用充填剤とSIBSタイプの熱可塑性エラストマーの混合物を含む。
上述した気密性試験および損失モジュラスについての測定試験を、これらの組成物において実施した。各組成物並びに気密性および損失モジュラス結果の全てを、下記の表１に示している。組成物A‐１は、参照として選んでいる。
表１に示した結果は、40℃での損失モジュラスによって測定したヒステリシス性能の有意の改良を示しており、この改良は、SIBSによるカーボンブラックの置き換えが増大するにつれて増進している(組成物A２およびA３)。透過性性能(相対的気密性)に関しては、組成物A２およびA３は、劣化しておらず、対照組成物と比較して、この性能を僅かに改良さえしている。
【０１２９】
表１
2013531725.tif 000004
(1) BIIR、ブロモイソブチレン/イソプレンコポリマー；
(2) IIR、イソブテン/イソプレンコポリマー；
(3) N772、カーボンブラック；
(4) SIBS、“Sibstar 102 T”、Kaneka社によって販売されている；
(5) “Vivatec”500、TDAE；
(6) APDS：“Vultac TB7”、Arkema社によって販売されている；
(7) MBTS：“Rubator MBTS”、G‐Quimica社によって販売されている；
* 択一的に、充填剤と熱可塑性エラストマーのこれらの含有量は、添加充填剤と添加熱可塑性エラストマーの合計容量に対する容量によるパーセントで表している。
【０１３０】
II‐2‐B. 実施例B
第２の実施例においては、本発明に従う気密層の性能を、タイヤ(205/55 R16)において評価した。この目的を達成するために、本発明に従う組成物A３によって作製したタイヤB３を、気密性層を欠いた第１の対照B０および組成物A１によって作製した第２対照B１と比較した。これらのタイヤを、気密性試験(４週間後の圧力損失の測定)および転がり抵抗性試験において評価した。
【０１３１】
表２
2013531725.tif 000005
【０１３２】
表２に示した結果は、本発明に従う組成物によって製造したタイヤB‐３が、タイヤB‐１の圧力性能の損失に対して、僅かに劣っているがにもかかわらず当業者等にとって許容し得る圧力性能の損失を示し、一方、対照B‐０ (気密層を欠いた)は、はるかに高過ぎる気密性の劣化をもたらしていることを実証している。
【０１３３】
転がり抵抗性能に関しては、気密層を含まないタイヤB‐０に対してのタイヤB‐１の3ポイントの性能の損失に先ずは注目すべきである。この性能の損失は、通常の気密層の存在に関連している。予期に反して、一方の本発明に従うタイヤB‐３は、気密層を含まないタイヤに対して、1性能ポイントのみを損失している。このことは、気密層による性能の損失が、本発明に従うタイヤにおいては2/3減じていることを意味する。この改良は、当業者等にとっては極めて実質的である。
【０１３４】
従って、また、予期に反して、本発明は、製造業者に、満足し得る気密性を示すと共に、工業的に使用する内部ライナーと比較して、転がり抵抗性を低下させる膨張ガスに対して気密性の層用の組成物を得ること可能にし、且つ気密層を工業的に製造するのに現在使用されている装置に大きな変更を必要としない解決策を提供している。
【符号の説明】
【０１３５】
１    空気式タイヤ
２    クラウン
３    側壁
４    ビード
５    ビードスレッド
６    クラウン補強材(ベルト)
７    カーカス補強材
８    カーカス補強材の上返し
９    車輪リム
１０    気体に対して気密性の層
１１    内部空洞
2013531725.tif 000006
【国際調査報告】
2013531725.tif 000007
2013531725.tif 000008
2013531725.tif 000009
2013531725.tif 000010